(57)【要約】【課題】時刻を表示する文字板や指針に対する視認性に優れ、硬度が高く、耐摩耗性に優れ、長期間携帯しても傷の入りにくい反射防止機能を有した時計用カバーガラスを提供することにある。【解決手段】ガラス基材のおもて面と裏面のそれぞれの面にＳｉＯ２  からなる層とＳｉｘＮｙ（ｘとｙは０より大きい任意の数字であり、ｙ＞ｘである）からなる層を交互に積層した反射防止膜を備えており、積層するＳｉＯ２  からなる層とＳｉｘＮｙ層からなる層の合計が５層以上、５０層以下であり、少なくともおもて面の最表層はＳｉＯ２であり、このＳｉＯ２の膜厚が５０ｎｍ以上であることを特徴とする。さらにはＳｉを９０重量％以上含むターゲットを用いた反応性スパッタリング法によって作製し、反射防止膜の成膜中、基板の表面温度が１００℃以上であることが好ましい。【選択図】    図１
2004271480.tif 000002
【特許請求の範囲】
【請求項１】
ガラス基材のおもて面と裏面のそれぞれにＳｉＯ２  からなる層とＳｉｘＮｙ（ｘとｙは０より大きい任意の数字であり、ｙ＞ｘである）からなる層とを交互に積層した反射防止膜を備えた時計用カバーガラスであって、積層するＳｉＯ２  からなる層とＳｉｘＮｙからなる層との合計が５層以上、５０層以下であり、少なくともおもて面の最表層がＳｉＯ２層であり、該ＳｉＯ２層の厚さが５０ｎｍ以上である時計用カバーガラス。
【発明の詳細な説明】
【０００１】
【発明の属する技術分野】
本発明は、時計用カバーガラスに係わり、特に、長期間に亘る反射防止機能と耐傷性に優れた時計用カバーガラスに関する。
【０００２】
【従来の技術】
時計のカバーガラスには、青板ガラス（ソーダガラス）、白板ガラス、サファイアガラスなどが使用されている。これらのカバーガラスはいずれも可視光領域における反射率が大きく、指針や文字板の視認性が充分ではなかった。そのため、屋内、屋外、昼夜など様々な環境下で時刻を確認する時計では外光や照明が変化するため、これらの外光がカバーガラスの表面で反射し、時刻表示が見えにくい問題があった。
【０００３】
そのための解決方法としてカバーガラスの両面あるいは少なくとも片面に反射防止膜をコーティングすることが既に開示されている。（たとえば特許文献１参照）。
【０００４】
一般に反射防止膜は適当な屈折率を有する金属あるいは無機物の酸化物層、窒化物層、フッ化物層、硫化物層を限定した波長領域において所望の反射率となるように設計し、組み合わせることにより構成される。
【０００５】
【特許文献１】
特開２００２−２０２４０１号公報（第１図、第２図）
【０００６】
【発明が解決しようとする課題】
しかしながら、可視光領域における反射防止帯域が狭いと中心波長（たとえば５５０ｎｍ）付近の反射率は小さいものの、時計の文字板を見る角度によってはカバーガラスからの赤や青、紫などの反射光が見えたりするため針の位置を正確に読みとるのが困難な場合があった。また、反射防止膜は硬度や耐傷性等に劣り、例えばフッ化マグネシウム（ＭｇＦ２）を最表層とする反射防止膜をコーティングしたカバーガラスを具備した腕時計を長期間携帯していると反射防止膜の表面に細かい傷が入ったり、剥離したりして、表面がくもってしまい、指針や文字板が見えにくくなってしまう問題もあった。
【０００７】
本発明の目的は、上記課題を解決して、時刻を表示する文字板や指針に対する視認性に優れ、硬度が高く、耐摩耗性に優れ、長期間携帯しても傷の入りにくい反射防止機能を有した時計用カバーガラスを提供することにある。
【０００８】
【課題を解決するための手段】
上記目的を達成するために、本発明の時計用カバーガラスは、下記記載の構成を採用する。
【０００９】
本発明の時計用カバーガラスは、ガラス基材の表面と裏面のそれぞれの面にＳｉＯ２  からなる層とＳｉｘＮｙ（ｘとｙは０より大きい任意の数字であり、ｙ＞ｘである）からなる層を交互に積層した反射防止膜を備えており、積層するＳｉＯ２  からなる層とＳｉｘＮｙ層からなる層の合計が５層以上、５０層以下であり、少なくとも表面の最表層はＳｉＯ２層であり、このＳｉＯ２層の膜厚が５０ｎｍ以上であることを特徴とする。
【００１０】
さらに、反応性スパッタリング法において、反射防止膜の成膜中、基板の表面温度が１００℃以上であることが好ましい。
【００１１】
（作用）
本発明者は、時計用カバーガラスにおける反射防止膜について鋭意、検討を進めた結果、ガラス基材のおもて面と裏面のそれぞれにＳｉＯ２  からなる層とＳｉｘＮｙからなる層を交互に積層し反射防止膜を作製する際、おもて面と裏面それぞれの面における層の合計が５層以上、５０層以下であれば、時計の文字板を見る角度によって生じるカバーガラスからの赤や青、紫などの反射光が見えず、殆ど無色に見えるようになり、文字板と指針の位置を容易に読みとることができるようになることを見いだした。これはＳｉＯ２層の屈折率の一例が１．４４であり、ＳｉｘＮｙ層の一例としてのＳｉ３Ｎ４層の屈折率の一例が１．９５とすると、光学設計シミュレーションによる最適化から、可視光域で４５０ｎｍから７００ｎｍまでの反射率が３％以下となり、この間では殆ど吸収光のない平坦な反射率曲線を得ることが可能となるからである。その結果カバーガラスからの赤や青、紫などの反射光が無くなり、カバーガラスは無色に見えるようになる。
【００１２】
そのためには少なくとも表面の最表層をＳｉＯ２  層とした５層以上の反射防止膜が必要となることが本発明者によって見いだされた。また、層数の上限は５０層であり、これよりも多く積層すると、膜の応力によって剥離する可能性がある。
【００１３】
また、本発明の時計用カバーガラスは、少なくともおもて面の反射防止膜最表層のＳｉＯ２層の厚さが５０ｎｍ以上であると、膜厚の厚さによる耐摩耗性の効果が発揮されることを見いだした。このようにして、カバーガラスの反射光が着色していないために時刻を表示する文字板や指針に対する視認性に優れており、硬度が高く、耐摩耗性にも優れ、長期間携帯しても傷の入りにくい反射防止機能を有した時計用カバーガラスを提供することが可能となる。また、成膜中の基板温度を１００℃以上にすることによって緻密で強固な膜が得られることも分かった。
【００１４】
【発明の実施の形態】
以下、本発明の実施の形態について図面を参照して説明する。
【００１５】
図１は本発明の時計用カバーガラスの構造を示す断面模式図である。サファイヤガラス１０のおもて面と裏面にＳｉＯ２からなる層とＳｉｘＮｙ（ｘとｙは０より大きい任意の数字であり、ｙ＞ｘである）からなる層を５層以上、５０層以下の交互に積層した反射防止膜１１０と２１０が被覆されている。さらにはおもて面の反射防止膜１１０の最表層には膜厚が５０ｎｍ以上のＳｉＯ２層１が被覆されている。図２は反射防止膜を積層するためのスパッタリング装置の断面模式図である。本発明ではＤＣ反応性スパッタリング装置を用いた。ターゲットはＳｉであり、ガス導入口３２よりＡｒ、ＨｅあるいはＮｅ等の不活性ガス、Ｏ２、Ｎ２ガスを導入してＳｉターゲットに電圧を印加することによりスパッタリングを行い、サファイヤガラス１０に積層する。スパッタリング法によって作製される膜はＳｉＯ２層あるいＳｉｘＮｙで表せる窒化物層あり、これは反応性ガスであるＯ２とＮ２を切り換えることにより形成が可能である。
【００１６】
反射防止膜の特性は積層するＳｉＯ２層とＳｉｘＮｙ層の層数、配列順序、各膜の屈折率と膜厚に大きく依存しており、仕様を満足する反射率特性をシミュレーションによって計算し、最適化することができる。また、ＳｉＯ２およびＳｉｘＮｙの屈折率は成膜条件によって変えることも可能である。本発明ではＳｉＯ２  からなる層とＳｉ３Ｎ４からなる層の合計が５層以上、５０層以下であり、少なくともおもて面の最表層はＳｉＯ２層であり、このＳｉＯ２層の厚みが５０ｎｍ以上になるようにして最適な光学膜設計を行った。
【００１７】
また、時計用の反射防止膜としては可視光領域で図３に示すように反射率が３％以下であることが望ましく、そのためには図１に示すようにサファイヤガラス１０のおもて面と裏面とに反射防止膜を形成することが好ましい。
【００１８】
【実施例】
以下に本発明の具体的な実施例について、図１〜図４を参照しながら説明する。
（実施例１）
本実施例における時計用カバーガラスは、図１に示すようにサファイヤガラス１０のおもて面には反射防止膜１１０が、裏面には反射防止膜２１０が被覆されている。反射防止膜１１０と反射防止膜２１０の膜構成は同じであり、今回はＳｉＯ２とＳｉｘＮｙとしてＳｉ３Ｎ４を用い、交互に積層した５層構造とした。ＳｉＯ２の屈折率は１．４４であり、Ｓｉ３Ｎ４の屈折率は１．９５とした。最表層からＳｉＯ２層１、Ｓｉ３Ｎ４層２、ＳｉＯ２層３、・・・・・の順番であり、最下層（第ｎ層）はＳｉＯ２層となっている。光学設計シミュレーションから可視光域４００〜７５０ｎｍまでの反射率が３％で、この間の反射率曲線が吸収のない平坦になるように膜厚を最適化した。その際の膜厚は最表層（第１層）から１００ｎｍ、７０ｎｍ、３０ｎｍ、２０ｎｍ、２０ｎｍである。また、ＳｉＯ２層およびＳｉ３Ｎ４層の屈折率はスパッタリング条件によっても変えることも可能である。
【００１９】
本実施例での反射防止膜の製造方法であるＤＣ反応性スパッタリング装置の概念図を図２に示す。
【００２０】
真空槽３１の中にＳｉターゲット３０を配置し、Ｓｉターゲット３０に直流電圧を印加する。サファイヤガラス１０は、Ｓｉターゲット３０に対向するように設置する。Ｓｉターゲット３０にはＤＣ電源３４が接続されている。
【００２１】
図示していない真空ポンプにより、真空槽３１内を１×１０−５Ｔｏｒｒまで排気し、図示していないヒーターにより、サファイヤガラス１０を約２００℃に加熱する。そしてガス導入口３２より、混合ガスを導入し、以下の条件でＤＣ反応性スパッタリングを行ない、反射防止膜１１０を積層させた。ＳｉＯ２とＳｉ３Ｎ４の層形成はガス種およびガス流量比を切り換えることにより可能である。以下にＳｉＯ２とＳｉ３Ｎ４の成膜条件を下記に示す。また、膜厚は成膜時間により管理した。
2004271480.tif 000003
【００２２】
以上のようにしてサファイヤガラス１０のおもて面に反射防止膜１１０を積層させた。その後、サファイヤガラス１０を裏返し、おもて面と同様の操作を行い、反射防止膜２１０を積層させた。裏面の反射防止膜２１０もおもて面の反射防止膜１１０と同じ成膜条件であり、その膜構成も同じである。すなわち、最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍとなっている。
【００２３】
以上のようにして、本実施例によって、図１に示すようなサファイヤガラス１０の少なくともおもて面の最表層がＳｉＯ２層１であり、おもてと裏面のそれぞれにＳｉＯ２層とＳｉ３Ｎ４層を交互に５層ずつ積層した反射防止機能を有する時計用カバーガラスが完成した。
【００２４】
（実施例２）
次に実施例１と同様に、サファイヤガラス１０のおもて面には反射防止膜１１０が、裏面には反射防止膜２１０がそれぞれ２０層被覆されており、表面の最表層からＳｉＯ２層１、Ｓｉ３Ｎ４層２、ＳｉＯ２層３、・・・・・の順番であり、最下層（第ｎ層、この場合は２０層）はＳｉ３Ｎ４層となっている。膜厚は最表層ＳｉＯ２層（第１層）は５０ｎｍであり、それ以下の層は光学設計シミュレーションから可視光域４００〜７５０ｎｍまでの反射率が３％で、この間の反射率曲線が吸収のない平坦になるように膜厚を最適化して第１層よりＳｉＯ２層１、Ｓｉ３Ｎ４層２、ＳｉＯ２層３・・・・と交互になるように２０層を積層した。以下にＳｉＯ２とＳｉ３Ｎ４の成膜条件を下記に示す。また、膜厚は成膜時間により管理した。
2004271480.tif 000004
【００２５】
以上のようにしてサファイヤガラス１０のおもて面に反射防止膜１１０を積層させた。その後、サファイヤガラス１０を裏返し、おもて面と同様の操作を行い、反射防止膜２１０を積層させた。裏面の反射防止膜２１０もおもて面の反射防止膜１１０と同じ成膜条件であり、その膜構成も同じである。
【００２６】
以上のようにして、本実施例によって、図１に示すようなサファイヤガラス１０の少なくとも表面の最表層がＳｉＯ２層１であり、おもてと裏面のそれぞれにＳｉＯ２層とＳｉ３Ｎ４層を交互に２０層ずつ積層した反射防止機能を有する時計用カバーガラスが完成した。
【００２７】
（実施例３）
次に実施例１と同様に、サファイヤガラス１０のおもて面には反射防止膜１１０が、裏面には反射防止膜２１０がそれぞれ５０層被覆されており、おもて面の最表層からＳｉＯ２層１、Ｓｉ３Ｎ４層２、ＳｉＯ２層３、・・・・の順番となっている。膜厚は最表層のＳｉＯ２層１（第１層）は７０ｎｍであり、それ以下の層は光学設計シミュレーションから可視光域４００〜７５０ｎｍまでの反射率が３％で、この間の反射率曲線が吸収のない平坦になるように膜厚を最適化して第１層よりＳｉＯ２層１、Ｓｉ３Ｎ４層２、ＳｉＯ２層３、・・・・と交互になるように５０層を積層した。以下にＳｉＯ２層とＳｉ３Ｎ４層の成膜条件を下記に示す。また、膜厚は成膜時間により管理した。
2004271480.tif 000005
【００２８】
以上のようにしてサファイヤガラス１０のおもて面に反射防止膜１１０を積層させた。その後、サファイヤガラス１０を裏返し、表面と同様の操作を行い、反射防止膜２１０を積層させた。裏面の反射防止膜２１０も表面の反射防止膜１１０と同じ成膜条件であり、その膜構成も同じである。
【００２９】
以上のようにして、本実施例によって、図１に示すようなサファイヤガラス１０の少なくともおもて面の最表層がＳｉＯ２層１であり、おもてと裏面のそれぞれにＳｉＯ２層とＳｉ３Ｎ４層を５０層ずつ積層した反射防止機能を有する時計用カバーガラスが完成した。
【００３０】
（比較例１）
次に実施例１と同様に、サファイヤガラス１０のおもて面には反射防止膜１１０が、裏面には反射防止膜２１０がそれぞれ３層被覆し、表面の最表層からＳｉＯ２、Ｓｉ３Ｎ４、ＳｉＯ２の順番となっている。光学設計シミュレーションから可視光域４００〜７５０ｎｍまでの反射率が平坦で３％以下になるように設計を試みたが、図４に示すようなで反射率曲線となってしまい、実際に作製した結果、赤い反射光の反射防止膜が得られた。この時の膜構成は第１層よりＳｉＯ２層１、Ｓｉ３Ｎ４層２、ＳｉＯ２層３であり、膜厚は第１層より７０ｎｍ、２０ｎｍ、８０ｎｍであった。
【００３１】
（比較例２）
次に実施例１と同様に、サファイヤガラス１０のおもて面には反射防止膜１１０が、裏面には反射防止膜２１０がそれぞれ５層被覆されており、おもて面の最表層からＳｉＯ２層１、Ｓｉ３Ｎ４層２、ＳｉＯ２層３、・・・・・・の順番となっている。膜厚は最表層のＳｉＯ２層１は３０ｎｍであり、それ以下の層は光学設計シミュレーションから可視光域４００〜７５０ｎｍまでの反射率が３％で、この間の反射率曲線が吸収のない平坦になるように膜厚を最適化して第１層よりＳｉＯ２層１、Ｓｉ３Ｎ４層２、ＳｉＯ２層３、・・・・と交互になるように５層を積層した。以下にＳｉＯ２とＳｉ３Ｎ４の成膜条件を下記に示す。また、膜厚は成膜時間により管理した。
2004271480.tif 000006
【００３２】
以上のようにしてサファイヤガラス１０のおもて面に反射防止膜１１０を積層させた。その後、サファイヤガラス１０を裏返し、おもて面と同様の操作を行い、反射防止膜２１０を積層させた。裏面の反射防止膜２１０もおもて面の反射防止膜１１０と同じ成膜条件であり、その膜構成も同じである。
【００３３】
以上のようにして、本比較例によって、図１に示すようなサファイヤガラス１０の少なくともおもて面の最表層がＳｉＯ２膜１であり、おもてと裏面のそれぞれにＳｉＯ２層とＳｉ３Ｎ４層を５層ずつ積層した反射防止機能を有する時計用カバーガラスが完成した。
【００３４】
（比較例３）
次に実施例１と同様に、サファイヤガラス１０のおもて面には反射防止膜１１０が、裏面には反射防止膜２１０がそれぞれ５５層被覆されており、おもて面の最表層（第１層）からＳｉＯ２、Ｓｉ３Ｎ４、ＳｉＯ２、Ｓｉ３Ｎ４・・・・ＳｉＯ２の順番となっている。膜厚は最表層（第１層）は３０ｎｍであり、それ以下の層は光学設計シミュレーションから可視光域４００〜７５０ｎｍまでの反射率が３％で、この間の反射率曲線が吸収のない平坦になるように膜厚を最適化して第１層よりＳｉＯ２、Ｓｉ３Ｎ４、ＳｉＯ２、Ｓｉ３Ｎ４、ＳｉＯ２・・・と交互になるように５５層を積層した。以下にＳｉＯ２とＳｉ３Ｎ４の成膜条件を下記に示す。また、膜厚の制御は成膜時間により管理した。
2004271480.tif 000007
【００３５】
以上のようにしてサファイヤガラス１０のおもて面に反射防止膜１１０を積層させた。その後、サファイヤガラス１０を裏返し、おもて面と同様の操作を行い、反射防止膜２１０を積層させた。裏面の反射防止膜２１０もおもて面の反射防止膜１１０と同じ成膜条件であり、その膜構成も同じである。
【００３６】
以上のようにして、本比較例によって、図１に示すようなサファイヤガラス１０の少なくともおもて面の最表層がＳｉＯ２膜１であり、おもてと裏面のそれぞれにＳｉＯ２層とＳｉ３Ｎ４層を５５層ずつ積層した反射防止機能を有する時計用カバーガラスが完成した。
【００３７】
（比較例４）
次に実施例１と同様に、サファイヤガラス１０の表面には反射防止膜１１０が、裏面には反射防止膜２１０がそれぞれ５５層被覆されており、表面の最表層（第１層）からＳｉＯ２、Ｓｉ３Ｎ４、ＳｉＯ２、Ｓｉ３Ｎ４・・・・ＳｉＯ２の順番となっている。膜厚は最表層（第１層）は７０ｎｍであり、それ以下の層は光学設計シミュレーションから可視光域４００〜７５０ｎｍまでの反射率が３％で、この間の反射率曲線が吸収のない平坦になるように膜厚を最適化して第１層よりＳｉＯ２、Ｓｉ３Ｎ４、ＳｉＯ２、Ｓｉ３Ｎ４、ＳｉＯ２・・・ＳｉＯ２と交互になるように５５層を積層した。以下にＳｉＯ２とＳｉ３Ｎ４の成膜条件を下記に示す。また、膜厚の制御は成膜時間により管理した。
2004271480.tif 000008
【００３８】
以上のようにしてサファイヤガラス１０のおもて面に反射防止膜１１０を積層させた。その後、サファイヤガラス１０を裏返し、おもて面と同様の操作を行い、反射防止膜２１０を積層させた。裏面の反射防止膜２１０も表面の反射防止膜１１０と同じ成膜条件であり、その膜構成も同じである。
【００３９】
以上のようにして、本比較例によって、図１に示すようなサファイヤガラス１０の少なくともおもて面の最表層がＳｉＯ２層１であり、おもてと裏面のそれぞれにＳｉＯ２層とＳｉ３Ｎ４層を５５層ずつ積層した反射防止機能を有する時計用カバーガラスが完成した。
【００４０】
（比較例５）
次に実施例１と同様に、サファイヤガラス１０の表面には反射防止膜１１０が、裏面には反射防止膜２１０がそれぞれ５層被覆されているが、２つのターゲットを有するスパッタ装置を用いて、表面の最表層（第１層）からＭｇＦ２であり、これ以下の層がＳｉ３Ｎ４、ＭｇＦ２、Ｓｉ３Ｎ４、ＭｇＦ２の順番となるように成膜した。膜厚は最表層（第１層）は１００ｎｍであり、それ以下の層は光学設計シミュレーションから可視光域４００〜７５０ｎｍまでの反射率が３％で、この間の反射率曲線が吸収のない平坦になるように膜厚を最適化して第１層よりＭｇＦ２、Ｓｉ３Ｎ４、ＭｇＦ２、Ｓｉ３Ｎ４、ＭｇＦ２と交互になるように５層を積層した。以下にＭｇＦ２とＳｉ３Ｎ４の成膜条件を下記に示す。また、膜厚の制御は成膜時間により管理した。
2004271480.tif 000009
【００４１】
以上のようにしてサファイヤガラス１０のおもて面に反射防止膜１１０を積層させた。その後、サファイヤガラス１０を裏返し、おもて面と同様の操作を行い、反射防止膜２１０を積層させた。裏面の反射防止膜２１０もおもて面の反射防止膜１１０とは同じ成膜条件であり、その膜構成も同じである。
【００４２】
以上のようにして、本比較例によって、サファイヤガラス１０の少なくともおもて面の最表層がＭｇＦ２膜であり、おもてと裏面のそれぞれにＭｇＦ２層とＳｉ３Ｎ４層を５層ずつ積層した反射防止機能を有する時計用カバーガラスが完成した。
【００４３】
以上のようにして得られた実施例１〜３と比較例１〜５について、本発明の効果を評価するため、波長３８０〜７５０ｎｍ間の反射率測定と以下のような摩耗試験を行った。すなわち粒径１０μｍのアルミナ粒を分散させたラッピングフィルムと反射防止膜をコートしたこれらの各実施例および比較例の時計用カバーガラスを接触荷重５００ｇにて接触させ、カバーガラスを複数回往復運動させて、カバーガラスに傷が入り始める往復回数を評価した。その際の剥離状態も観察した。この評価では１００回以上摺動して傷が発生しなければ、その硬度、耐摩耗性は実用上充分であり、実際に携帯し、長期間使用しても傷や剥離はほとんど発生しない。その結果、おもて面がくもることもなく、指針や文字板が見えにくくならないことが既に本発明者において確認されている。さらにはビッカース硬度計によりおもて面の硬度を測定した。その結果を表１に示す。また、反射防止膜の視認性の評価手段としてカバーガラスからの反射光の色を斜め４５度から見て判定した。反射防止効果の優劣を評価するため摺動摩耗試験前の反射率特性の測定から得られた波長５５０ｎｍにおける透過率も同時に示す。
【００４４】
【表１】
2004271480.tif 000010
【００４５】
表から分かるように、実施例１〜３においては耐摩耗性を評価するための摺動摩耗試験結果では、１００回以上摺動しても傷の発生も剥離も全くなく、良好な耐摩耗性が得られ、ビッカース硬度も高い値を示した。また視認性の評価である反射光の色も無色であり、文字板が明瞭に見えることを確認した。反射率特性は摺動摩耗試験後も図３に示すままであり、５５０ｎｍにおける透過率は９６％以上であった。
【００４６】
一方、比較例１〜５では摺動摩耗試験で１００回に至らないうちにキズが入り、おもて面にくもりが発生した。特に５５層積層した反射防止膜は積層の途中から剥離してしまった。また比較例１では図４に示すような反射率挙動を示し、カバーガラスの反射光も濃い赤色あるいは青色に見えるようになってしまった。その結果、波長４００〜６００ｎｍ間で反射率が５％を越える波長領域が発生し、文字板が見えにくくなる問題が生じた。最も耐摩耗性および硬度が低かった試料は比較例５の最表層をＭｇＦ２層としたものであった。
【００４７】
本実施例ではサファイヤガラスの例を示したが、これに限定されるものではなく、ソーダガラスや青板ガラス、白板ガラスあるいはプラスチック製ガラスでも良い。
【００４８】
【発明の効果】
以上、説明したように、本発明の時計用カバーガラスではガラス基材のおもて面と裏面のそれぞれにＳｉＯ２  からなる層とＳｉｘＮｙからなる層を交互に積層した反射防止膜を備えた時計用カバーガラスであって、積層するＳｉＯ２  からなる層とＳｉｘＮｙ層からなる層の合計が５層以上、５０層以下であり、少なくとも表面の最表層はＳｉＯ２であり、前記表面の最表層のＳｉＯ２の膜厚が５０ｎｍ以上にすることによって時刻を表示する文字板や指針に対する視認性に優れ、硬度が高く、耐摩耗性にも優れ、長期間携帯しても傷の入りにくい反射防止機能を有した時計用カバーガラスを提供することが可能となる。また、本発明によれば反射防止機能の劣化がないために文字板の装飾性が経時変化によって損なわれることがなくなる効果もある。また、文字板に太陽電池が装着されており、カバーガラスを通過した光を受光して時計を駆動させるための起電力を発生させる時計の場合、本発明では反射防止機能が劣化することがないため太陽電池の発電効率をさらに向上させる効果がある。
【図面の簡単な説明】
【図１】反射防止膜を被覆した本発明の時計用カバーガラスの構造を示す断面模式図である。
【図２】反射防止膜を積層するためのスパッタリング装置の断面模式図である。
【図３】反射防止膜を被覆した本発明の時計用カバーガラスの反射率の特性を示す反射率特性スペクトル図である。
【図４】比較例１における反射防止膜を被覆した比較例の時計用カバーガラスの反射率の特性を示す反射率特性スペクトル図である。
【符号の説明】
１、３  ＳｉＯ２層
２  Ｓｉ３Ｎ４層
１０  サファイヤガラス
１１０、２１０  反射防止膜
３０  Ｓｉターゲット
３１  真空チャンバー
３２  ガス導入口
３４  ＤＣ電源
【図１】
2004271480.tif 000011
【図２】
2004271480.tif 000012
【図３】
2004271480.tif 000013
【図４】
2004271480.tif 000014